(57)【要約】【課題】低環境負荷であり、耐熱性に優れる樹脂組成物およびそれからなる成形体を提供すること。【解決手段】（Ａ）スチレン系樹脂１〜９９質量部および（Ｂ）Ｄ−乳酸成分の比率が２．５モル％以下のポリ乳酸１〜９９質量部の合計１００質量部に対して、（Ｃ）芳香族ビニルと共役ジエンからなるブロック共重合体１〜１０質量部および（Ｄ）結晶化核剤０．１〜５質量部とからなる樹脂組成物を構成とする。【選択図】なし【特許請求の範囲】
【請求項１】
（Ａ）スチレン系樹脂１〜９９質量部および（Ｂ）Ｄ−乳酸成分の比率が２．５モル％以下のポリ乳酸１〜９９質量部の合計１００質量部に対して、（Ｃ）芳香族ビニルと共役ジエンからなるブロック共重合体１〜１０質量部および（Ｄ）結晶化核剤０．１〜５質量部とからなる樹脂組成物。
【請求項２】
請求項１に記載の樹脂組成物を成形して得られる成形体。
【発明の詳細な説明】
【技術分野】
【０００１】
本発明は、低環境負荷であり、耐熱性に優れた樹脂組成物およびそれからなる成形体を提供する。
【背景技術】
【０００２】
近年、地球温暖化の問題から二酸化炭素の低減が求められており、見かけ上二酸化炭素を排出しない「カーボンニュートラル」な材料としてバイオマスプラスチックが注目されている。中でも、とうもろこし、キャッサバ、さとうきび等から得られるでん粉を原料とし、でんぷんの発酵によって得られた乳酸モノマーを重合させたポリ乳酸は早くから実用化され、その生産量も多い。しかしながら、ポリ乳酸は耐熱性および成形性に劣るため、その用途は、食品容器、食品包装等の用途に限定されてしまう。
【０００３】
そこで、上記ポリ乳酸の問題点を改善するため、従来の石油系樹脂とのポリマーアロイが近年検討されている。
【０００４】
石油系樹脂の中でも、スチレン系樹脂は成形性に優れており、その用途は多岐にわたる。その中で、汎用ポリスチレンやゴム変性ポリスチレンは、容器、包装、日用雑貨等の分野で幅広く使用され、難燃性を付与させた難燃ポリスチレンはパーソナルコンピュータ、プリンター、複写機等のＯＡ機器、ＴＶ、オーディオ等の家電製品等の分野で使用されている。
【０００５】
また、ポリ乳酸の耐熱性向上させる方法としてはポリ乳酸の結晶化がある。しかしながら、ポリ乳酸の結晶化には、成形条件として１００℃以上の成形温度が必要であるため、産業利用での生産性に劣る。
【０００６】
そこで、ポリ乳酸の耐熱性および生産性を同時に解決するための手段として、特定の結晶化核剤を用いた下記技術が報告されている（特許文献１）。しかしながら、本発明者が検討を行ったところ、当該結晶化核剤の添加はスチレン樹脂とポリ乳酸のポリマーアロイにおいて効果を発揮しなかった。
【先行技術文献】
【特許文献】
【０００７】
【特許文献１】ＷＯ２００５／０７９８９４号公報
【発明の概要】
【発明が解決しようとする課題】
【０００８】
本発明はこのような現状を鑑み、上記の問題点を解決し、低環境負荷かつ、耐熱性に優れた樹脂組成物およびそれからなる成形体を提供することである。
【課題を解決するための手段】
【０００９】
（Ａ）スチレン系樹脂１〜９９質量部および（Ｂ）Ｄ−乳酸成分の比率が２．５モル％以下のポリ乳酸１〜９９質量部の合計１００質量部に対して、（Ｃ）芳香族ビニルと共役ジエンからなるブロック共重合体１〜１０質量部および（Ｄ）結晶化核剤０．１〜５質量部とからなる樹脂組成物であることを特徴とする。
【００１０】
また、本発明は上記樹脂組成物を成形して得られることを特徴とする成形体を提供する。
【発明の効果】
【００１１】
本発明で得られる樹脂組成物は、耐熱性に優れるため、容器・包装分野に加えてＯＡ機器や家電部品等での使用が有利になる。
【図面の簡単な説明】
【００１２】
【図１】図１は、実施例１のＤＳＣ測定チャートである。縦軸は、Ｈｅａｔ  Ｆｌｏｗ［熱流］（Ｗ／ｇ）及びＴｅｍｐ［温度］（℃）を示し、横軸は、時間［Ｔｉｍｅ］（ｓ）を示す。また、１は示差走査熱量曲線（Ｈｅａｔ  Ｆｌｏｗ  ｖｓ．  Ｔｉｍｅ）を示し、２は温度曲線（Ｔｅｍｐ  ｖｓ．  Ｔｉｍｅ）を示す。
【発明を実施するための形態】
【００１３】
本発明において使用する（Ａ）スチレン系樹脂とは、芳香族ビニル化合物を重合して得られるものであり、必要に応じて共役ジエン系ゴム状重合体を加えてゴム変性を行ってもよい。重合方法としては公知の方法、例えば、塊状重合法、塊状・懸濁二段重合法、溶液重合法等により製造することができる。芳香族ビニル化合物系単量体は、スチレン、α−メチルスチレン、ｏ−メチルスチレン、ｍ−メチルスチレン、ｐ−メチルスチレン等の公知のものが使用できるが、好ましくはスチレンである。また、これらの芳香族ビニル化合物系単量体と共重合可能なアクリロニトリル、（メタ）アクリル酸、（メタ）アクリル酸エステル等のスチレン系単量体や無水マレイン酸等以外の単量体も、スチレン系樹脂組成物の性能を損なわない程度ものであれば良い。さらに本発明ではジビニルベンゼン等の架橋剤をスチレン系単量体に対し添加して重合したものであっても差し支えない。
【００１４】
本発明の（Ａ）スチレン系樹脂のゴム変性に用いる共役ジエン系ゴム状重合体としては、ポリブタジエン、スチレン−ブタジエンのランダムまたはブロック共重合体、ポリイソプレン、ポリクロロプレン、スチレン−イソプレンのランダム、ブロック又はグラフト共重合体、エチレン−プロピレンゴム、エチレン−プロピレン−ジエンゴムなどが挙げられるが、特にポリブタジエン、スチレン−ブタジエンのランダム、ブロック又はグラフト共重合体が好ましい。また、これらは一部水素添加されていても差し支えない。
【００１５】
このような（Ａ）スチレン系樹脂の例として、ポリスチレン（ＧＰＰＳ）、耐衝撃性ポリスチレン（ＨＩＰＳ）、ＡＢＳ樹脂（アクリロニトリル−ブタジエン−スチレン共重合体）、ＡＳ樹脂（アクリロニトリル−スチレン共重合体）、ＭＳ樹脂（メチルメタクリレート−スチレン共重合体）、ＡＡＳ樹脂（アクリロニトリル−アクリルゴム−スチレン共重合体）、ＡＥＳ樹脂（アクリロニトリル−エチレンプロピレン−スチレン共重合体）、ＭＢＳ樹脂（メチルメタクリレート−ブタジエン−スチレン共重合体）等が挙げられる。
【００１６】
本発明で使用する（Ｂ）ポリ乳酸には、ポリ（Ｌ−乳酸）が用いられる。二酸化炭素排出量削減という観点から、植物由来原料が好ましい。
【００１７】
（Ｂ）ポリ（Ｌ−乳酸）の場合、Ｄ−乳酸成分の比率によってその結晶化速度が異なる。本発明樹脂組成物の耐熱性および成形性を考慮すると、Ｄ−乳酸成分の比率は０．０〜２．５モル％とすることが好ましい。特に好ましくは０．０〜１．５モル％の範囲である。
【００１８】
（Ｂ）ポリ乳酸の分子量は、重量平均分子量（Ｍｗ）が５万〜４０万であることが好ましく、特に好ましくは１０〜３０万の範囲である。重量平均分子量（Ｍｗ）が５万未満だと成形体の機械的特性や耐熱性に劣り、４０万を超えると成形性が低下するため好ましくない。
【００１９】
本発明においては、（Ａ）スチレン系樹脂と（Ｂ）ポリ乳酸の合計を１００質量部とした時に、（Ａ）スチレン系樹脂が１〜９９質量部、（Ｂ）ポリ乳酸が１〜９９質量部である。環境負荷低減の観点から、（Ｂ）ポリ乳酸の配合量は２０〜８０質量部が特に好ましい。
【００２０】
本発明の（Ｃ）芳香族ビニルと共役ジエンからなるブロック共重合体は、芳香族ビニルと共役ジエンとを重合して得られることを特徴とするブロック共重合体である。
【００２１】
本発明の（Ｃ）芳香族ビニルと共役ジエンからなるブロック共重合体は、重量平均分子量が１万未満だと成形品の耐熱性を著しく低下させ、３０万を超えると流動性を低下させる。よって、ブロック共重合体の重量平均分子量（Ｍｗ）は１万≦Ｍｗ≦３０万が好ましく、特に好ましくは５万≦Ｍｗ≦２５万である。
【００２２】
本発明の（Ｃ）芳香族ビニルと共役ジエンからなるブロック共重合体は、共重合体中のスチレン含有量が１０〜５０質量％である。好ましくは共重合体中の芳香族ビニル含有量が１０〜４０質量％、特に好ましくは１５〜４０質量％である。共重合体中の芳香族ビニル含有量が１０質量％未満であるとブロック共重合体自身の耐熱性を低下させ、５０質量％以上であると本発明樹脂組成物の結晶化促進効果に乏しい。
【００２３】
（Ａ）スチレン系樹脂と（Ｂ）ポリ乳酸の合計を１００質量部とした時、（Ｃ）芳香族ビニルと共役ジエンからなるブロック共重合体の配合量は、１〜１０質量部である。（Ｃ）ブロック共重合体が１質量部未満だと結晶化速度が向上せず、１０質量部を超えるても結晶化速度は向上しない。好ましくは２〜１０質量部、特に好ましくは２〜５質量部である。
【００２４】
（Ｃ）芳香族ビニルと共役ジエンからなるブロック共重合体を得るために用いられる芳香族ビニル化合物としては、スチレン、ｔ−ブチルスチレン、α−メチルスチレン、ｐ−メチルスチレン、ジビニルベンゼン、１，１−ジフェニルスチレン、Ｎ，Ｎ−ジメチル−ｐ−アミノエチルスチレン、Ｎ，Ｎ−ジエチル−ｐ−アミノエチルスチレン、ビニルピリジンなどが挙げられ、特にスチレンが好ましい。
【００２５】
（Ｃ）芳香族ビニルと共役ジエンからなるブロック共重合体を得るために用いられる共役ジエンとしては、１，３−ブタジエン、イソプレン、２，３−ジメチル−１，３−ブタジエン、１，３−ペンタジエン、２−メチル−１，３−ペンタジエン、１，３−ヘキサジエン、４，５−ジエチル−１，３−オクタジエン、３−ブチル−１，３−オクタジエン、クロロプレンなどが挙げられるが、１，３−ブタジエン、イソプレン、１，３−ペンタジエンが好ましく、特に好ましくは１，３−ブタジエンである。
【００２６】
（Ｃ）芳香族ビニルと共役ジエンからなるブロック共重合体において、（Ｃ）ブロック共重合体を相溶性の改善等の理由により水素添加および官能基化による変性を行ってもよい。
【００２７】
本発明で使用する（Ｄ）結晶化核剤としては、無機系結晶化核剤もしくは／および有機系結晶化核剤が用いられる。これらの（Ｄ）結晶化核剤は単独もしくは複数を併用して用いてもよい。
【００２８】
無機系結晶化核剤としては、硫酸バリウム、燐酸三カルシウム、炭酸カルシウム、燐酸ソーダ、フッ化カルシウム、アルミニウム硅酸塩やマグネシウム硅酸塩などが挙げられる。特に、アルミニウム硅酸塩としてはカオリン、マグネシウム硅酸塩としてはタルク、またアルミニウム−マグネシウム硅酸塩としてはマイカが挙げられる。中でも結晶化速度の観点から、タルクが好ましい。
【００２９】
有機系結晶化核剤としては、有機アミド化合物、有機ヒドラジド化合物、カルボン酸エステル系化合物、有機スルホン酸塩、フタロシアニン系化合物、メラミン系化合物、および有機ホスホン酸塩などが挙げられる。中でも結晶化速度の観点から、有機スルホン酸塩、および有機ホスホン酸塩が好ましい。
【００３０】
（Ａ）スチレン系樹脂と（Ｂ）ポリ乳酸の合計を１００質量部とした時、（Ｄ）結晶化核剤の配合量は、０．１〜５質量部である。（Ｄ）結晶化核剤が０．１質量部未満だと、結晶化速度が向上せず、５質量部を超えると成形品の外観が悪化するため好ましくない。好ましくは０．５〜５質量部、特に好ましくは０．５〜３質量部である。
【００３１】
また、本発明の樹脂組成物には、本発明の要旨を超えない範囲で各種添加物、例えば難燃剤、染顔料、着色防止剤、滑剤、酸化防止剤、老化防止剤、光安定剤、帯電防止剤、充填剤、相溶化剤等の公知の添加剤、酸化チタンやカーボンブラックなどの着色剤などの改質剤を添加できる。これらの添加方法は特に限定される訳では無く、公知の方法、例えば、使用する（Ａ）スチレン系樹脂もしくは（Ｂ）ポリ乳酸の重合開始前、重合途中の反応液に対して、または重合終了後、及び（Ｃ）芳香族ビニルと共役ジエンからなるブロック共重合体および（Ｄ）結晶化核剤を配合する際、更には、押出機や成形機においても添加することができる。
【００３２】
本発明の樹脂組成物の混合方法は、公知の混合技術を適用することが出来る。例えばミキサー型混合機、Ｖ型他ブレンダー、及びタンブラー型混合機等の混合装置であらかじめ予備混合しておいた混合物を、更に溶融混練することで均一な樹脂組成物とすることが出来る。溶融混練にも特に制限はなく公知の溶融技術を適用出来る。好適な溶融混練装置として、バンバリー型ミキサー、ニーダー、ロール、単軸押出機、特殊単軸押出機、及び二軸押出機等がある。更に押出機等の溶融混練装置の途中から難燃剤等の添加剤を別途に添加する方法がある。
【００３３】
本発明の樹脂組成物から成形品を得る成形法には特に制限は無いが、好ましくは真空成形および射出成形である。
【実施例】
【００３４】
以下に本発明を参考例、実施例及び比較例によって詳しく説明するが、本発明はこれらに限定されるものではない。
【００３５】
（Ａ）スチレン系樹脂には汎用ポリスチレン（ＧＰＰＳ）を使用した。以下にその製造方法を記す。完全混合型撹拌槽である第１反応器と第２反応器及び静的混合器付プラグフロー型反応器である第３反応器を直列に接続して重合工程を構成した。各反応器の容量は、第１反応器を３９リットル、第２反応器を３９リットル、第３反応器を１６リットルとした。スチレン８４．０質量％、エチルベンゼン１６．０質量％の混合溶液を作成し、スチレンに対して２，２−ビス（４，４−ｔ−ブチルパーオキシシクロヘキシル）プロパンを質量基準で４００ｐｐｍ混合し、原料溶液とした。２，２−ビス（４，４−ｔ−ブチルパーオキシシクロヘキシル）プロパンは、日油株式会社製パーテトラＡを使用した。この原料溶液を毎時１１．２ｋｇの割合で第１反応器へ連続的に供給した。各反応器の反応温度は、第１反応器で１１６℃、第２反応器で１２０℃、第３反応器では、流れの方向に沿って温度勾配をつけ、中間部分で１４０℃、出口部分で１５０℃となるよう調整した。続いて、第３反応器より連続的に取り出した重合体を含む溶液を直列に２段より構成される予熱器付き真空脱揮槽に導入し、未反応スチレン及びエチルベンゼンを分離した後、ストランド状に押し出しして冷却した後、切断してペレットとした。なお、１段目の脱揮槽内の樹脂温度は１６０℃に設定し、真空脱揮槽の圧力は６５ｋＰａとし、２段目の脱揮層内の樹脂温度は２３５℃に設定し、真空脱揮槽の圧力は０．４ｋＰａとした。
【００３６】
得られた（Ａ）スチレン系樹脂の重量平均分子量（Ｍｗ）は３８万であった。
【００３７】
（Ｂ）ポリ乳酸には、（Ｂ−１）海正生物材料社製の商品名ＲＥＶＯＤＡ１９０（Ｄ−乳酸成分の比率０．５モル％）を用いた。
【００３８】
（Ｂ−１）ポリ乳酸の重量平均分子量（Ｍｗ）は２０万であった。
【００３９】
実施例３では、（Ｂ）ポリ乳酸に、（Ｂ−２）海正生物材料社製の商品名ＲＥＶＯＤＡ１１０（Ｄ−乳酸成分の比率２．５モル％）を用いた。
【００４０】
（Ｂ−２）ポリ乳酸の重量平均分子量（Ｍｗ）は２０万であった。
【００４１】
比較例２では、（Ｂ）ポリ乳酸に、（Ｂ−３）海正生物材料社製の商品名ＲＥＶＯＤＡ１０１（Ｄ−乳酸成分の比率４．５モル％）を用いた。
【００４２】
（Ｂ−３）ポリ乳酸の重量平均分子量（Ｍｗ）は２０万であった。
【００４３】
（Ｃ）芳香族ビニルと共役ジエンからなるブロック共重合体には、（Ｃ−１）スチレンと１，３−ブタジエンのブロック共重合体であるクレイトン社製の商品名ＤＸ４１０（Ｍｗ：２３万、スチレン含有量：１８％、ブタジエン含有量８２％）を用いた。
【００４４】
（Ｄ）結晶化核剤には、タルクである富士タルク工業社製の商品名ＫＰタルクを用いた。
【００４５】
実施例６では、（Ｃ）芳香族ビニルと共役ジエンからなるブロック共重合体に、（Ｃ−２）スチレンと１，３−ブタジエンの水添ブロック共重合体であるクレイトン社製の商品名Ｇ１６５２（Ｍｗ：７万、スチレン含有量：２４％、ブタジエン含有量：７６％）を用いた。
【００４６】
実施例７では、（Ｃ）芳香族ビニルと共役ジエンからなるブロック共重合体に、（Ｃ−３）スチレンとイソプレンのブロック共重合体であるクレイトン社製の商品名Ｄ１１１１（Ｍｗ：１８万、スチレン含有量：２２％、イソプレン含有量７８％）を用いた。
【００４７】
実施例１０では、（Ｄ）結晶化核剤にフェニルホスホン酸亜鉛である日産化学工業社製の商品名エコプロモートを用いた。
【００４８】
実施例１１では、（Ｄ）結晶化核剤に５−スルホイソフタル酸ジメチルカリウムである竹本油脂社製の商品名ＬＡＫ−３０１を用いた。
【００４９】
次に、本発明の樹脂組成物の混合方法を述べる。（Ａ）ポリ乳酸、（Ｂ）スチレン系樹脂、（Ｃ）芳香族ビニルと共役ジエンからなるブロック共重合体を表に示す量にて配合し、これら全成分をヘンシェルミキサー（三井三池化工社製、ＦＭ２０Ｂ）にて予備混合し、二軸押出機（東芝機械社製、ＴＥＭ２６ＳＳ）に供給してストランドとし、水冷してからペレタイザーへ導きペレット化した。この際、シリンダー温度２００℃、供給量３０ｋｇ／時間とした。なお、比較例についても、同様の操作を行った。
【００５０】
実施例及び比較例に示した各種測定は以下の方法により実施した。
【００５１】
＜分子量＞
重量平均分子量（Ｍｗ）、Ｚ平均分子量（Ｍｗ）は、ゲルパーミエイションクロマトグラフィー（ＧＰＣ）を用いて、次の条件で測定した。
ＧＰＣ機種：昭和電工株式会社製Ｓｈｏｄｅｘ  ＧＰＣ−１０１
カラム：ポリマーラボラトリーズ社製  ＰＬｇｅｌ  １０μｍ  ＭＩＸＥＤ−Ｃ
移動相：クロロホルム
試料濃度：０．２質量％
温度：オーブン４０℃
検出器：示差屈折計
本発明における各成分の分子量測定は、単分散ポリスチレンの溶出曲線より各溶出時間における分子量を算出し、ポリスチレン換算の分子量として算出したものである。
【００５２】
＜スチレンおよびブタジエン含有量＞
（Ｃ）芳香族ビニルと共役ジエンからなるブロック共重合体の芳香族ビニル含有量および共役ジエン含有量の測定はＪＩＳ Ｋ ６２３１−２に準拠し、熱分解ガスクロマトグラフを用いて行った。
【００５３】
＜試験片作成＞
射出成形機：日本製鋼所株式会社製Ｊ１００Ｅ−Ｐ
シリンダー温度：２２０℃
金型温度：表１〜４記載
金型保持時間：３０秒
得られたペレットを温度７０℃×３時間で加熱乾燥後、射出成形機にて、ＪＩＳ Ｋ ７１３９に記載のＡ型試験片（ダンベル）を成形した。
【００５４】
＜耐熱性＞
本発明における樹脂組成物の耐熱性は樹脂組成物中の（Ｂ）ポリ乳酸の結晶化指標で評価した。
結晶化指標の測定は、上記にて作製したＡ型試験片（ダンベル）を小片に切り取り、示差走査熱量計による昇温測定の際、得られた結晶融解熱量ΔＨｍと結晶化熱量ΔＨｃから下記計算式を用いて評価した。
計算式：（｜ΔＨｍ｜−｜ΔＨｃ｜）／（（Ｂ）ポリ乳酸の配合量（ｗｔ％）／１００）
示差走査熱量計：リガク製ＴＧ−ＤＴＡ８１２０
測定温度：２５〜２００℃
昇温速度：１０℃／ｍｉｎ
本発明では樹脂組成物の結晶化指標が２５Ｊ／ｇ未満だと成形品としての耐熱性が不十分であるため、２５Ｊ／ｇ以上を合格とした。
【００５５】
下記表１〜４に結果を示した。
【００５６】
【表１】
2015086252.tif 000002
【００５７】
【表２】
2015086252.tif 000003
【００５８】
【表３】
2015086252.tif 000004
【００５９】
【表４】
2015086252.tif 000005
【００６０】
表１、表２および表３の実施例より、本発明の樹脂組成物は、低い金型温度で結晶化が進行し、耐熱性に優れていることがわかる。
【００６１】
一方、表４の比較例より、本発明の規定を満足しない樹脂組成物は、低い金型温度および短時間で結晶化が十分に進行しないため、耐熱性に劣る。
【００６２】
（Ｂ）ポリ乳酸のみを用いた場合、金型温度は１１０℃近傍でないと十分に結晶化が進行せず成形性に劣る（比較例１）。（Ｂ）ポリ乳酸のＤ−乳酸成分の比率が２．５モル％以上であると結晶化が十分に進行しない（比較例２）。（Ａ）スチレン系樹脂および（Ｂ）ポリ乳酸が規定内であっても（Ｃ）ブロック共重合体の配合量が規定より少ないと、結晶化が十分に進行しない（比較例３）。また、（Ｄ）結晶化核剤の配合量が規定量より少なくても結晶化が十分に進行しない（比較例４）。
【産業上の利用可能性】
【００６３】
本発明の樹脂組成物は、低環境負荷であり、耐熱性に優れているため、食品トレイや包装ラップ等の容器包装分野に加えてＯＡ機器や家電部品等の家電分野での利用が有利になる。
【図１】
2015086252.tif 000006